(57)【要約】【課題】アミノ酸系改質ポリアクリル繊維の機能性を阻害せずに広くテキスタイル関連の用途に利用できる繊維製品およびその製造方法を提供する。【解決手段】アミノ酸系改質ポリアクリル繊維と他繊維とを混用した繊維製品の製造方法であって、他繊維を原綿状態で染色した後、アミノ基とカルボキシル基とをもつ有機化合物を高架橋ポリアクリル系繊維に付与してなるアミノ酸系改質ポリアクリル繊維と混用し、その後、通常の後仕上げ紡績工程を経て紡績して得られた染色糸を編成、製織して混用繊維製品とすることを特徴とするアミノ酸系改質ポリアクリル繊維を含む混用繊維製品の製造方法。【選択図】  なし【特許請求の範囲】
【請求項１】
アミノ酸系改質ポリアクリル繊維と他繊維とを混用した繊維製品の製造方法であって、
他繊維を原綿状態で染色した後、アミノ基とカルボキシル基とをもつ有機化合物を高架橋ポリアクリル系繊維に付与してなるアミノ酸系改質ポリアクリル繊維と混用し、その後、通常の後仕上げ紡績工程を経て紡績して得られた染色糸を編成、製織して混用繊維製品とすることを特徴とするアミノ酸系改質ポリアクリル繊維を含む混用繊維製品の製造方法。
【請求項２】
高架橋ポリアクリル系繊維の原綿に、吸尽法によってアミノ基とカルボキシル基とをもつ有機化合物を付与加工してアミノ酸系改質ポリアクリル繊維とする請求項1 記載のアミノ酸系改質ポリアクリル繊維を含む混用繊維製品の製造方法。
【請求項３】
請求項1 または２記載の製造方法によって製造されるアミノ酸系改質ポリアクリル繊維を含む混用繊維製品。
【発明の詳細な説明】
【技術分野】
【０００１】
本発明は、再現性の高い安定した色調と染色堅牢度、霜降り調、杢調等の表現色豊かなファンシー調の色彩、吸湿性、発熱保温性、抗菌性、防臭性、スキンケア性などの機能に優れたアミノ酸系改質ポリアクリル繊維を含む混用繊維製品と、この混用繊維製品の製造方法とに関するものである。
【０００２】
なお、本発明で言うアミノ酸系改質ポリアクリル繊維は、高架橋ポリアクリル系繊維に、アミノ基とカルボキシル基とをもつ有機化合物を付与したものであって、さらに詳しくは、例えば、アクリル繊維を原料にして、ニトリル基を一部加水分解してアミド基及びカルボン酸基を生成させ、更にその一部をヒドラジンなどで架橋させた繊維であり、通常ヒドラジン架橋による窒素含有量の増加が１．０〜１０．０重量％であり、１．０〜５．０ｍｍｏｌ/ ｇのカルボン酸基が、残部にはアミド基が導入された高架橋ポリアクリル系繊維に、アルギニン等のアミノ酸の付与量が繊維重量に対して０．０５〜１０％重量％程度、ピロリドリンカルボン酸の付与量が繊維に対して０．０５〜５％重量程度付与されているものである。
【０００３】
そしてその多くのものがｐＨ緩衝力を持った性能を有しており、また吸湿性、抗菌性、防臭作用、スキンケア性なども併せて有する。
【背景技術】
【０００４】
近年、快適性や肌に優しいことを謳った機能商品が多く開発されてきたが、その一つに、アミノ基とカルボキシル基とをもつ有機化合物を付与した高架橋ポリアクリル系繊維を混用した吸水発熱繊維製品が注目されている（例えば、特許文献１参照）。
【０００５】
アミノ基とカルボキシル基とをもつ有機化合物を付与した高架橋ポリアクリル系繊維は、カルボン酸基とアミド基を持つという特異な化学構造を有しており、吸水吸湿時の発熱作用や抗菌性、防臭性機能、スキンケア性などが認められている。
【０００６】
しかし、この繊維は、以下のような不都合をかかえている。
1)  アミノ基とカルボキシル基とをもつ有機化合物を、高架橋ポリアクリル系繊維を含む複合繊維に付与する際に、繊維に反応させるための充分な反応熱が必要となり、繊維に余分な熱ダメージを与えてしまう。
2)  アミノ基とカルボキシル基とをもつ有機化合物を、高架橋ポリアクリル系繊維を含む複合繊維に付与した後に、精練漂白染色加工などの強い後加工を行うと、繊維に反応したアミノ基とカルボキシル基とをもつ有機化合物の脱落が大きく、安定的な効果、採算性また染色性にも不安定要素を与える。
3)  アミノ基とカルボキシル基とをもつ有機化合物は、繊維に染色されている染料色素の耐光堅牢度低下させる傾向にある。そのため過酷な屋外スポーツ用途での展開には制限がある。
4)  1)2)の不都合を解消するために、複合繊維の染色処理後や蛍光処理後に、アミノ基とカルボキシル基とをもつ有機化合物を付与することが考えられるが、この場合であっても、アミノ基とカルボキシル基とをもつ有機化合物を、高架橋ポリアクリル系繊維を含む複合繊維に付与するために長時間の熱処理が必要となるので、染料の熱変色により色相が不安定になる。
5)  アミノ基とカルボキシル基とをもつ有機化合物を付与した高架橋ポリアクリル系繊維と混用される他の繊維がポリエステル繊維などの場合、分散染色した後に、長時間の熱処理を施さなければならないので、分散染料が昇華し、スポーツ用途などの高い堅牢度基準に満たないこととなる。
6)  ターコイズなどの一部特殊な鮮明染料に対して、アミノ基とカルボキシル基とをもつ有機化合物は、加工変色を起こす。
【０００７】
そこで、従来より、これらの不都合を解決する方法として、以下の方法が取られている。
（１）１００℃〜１２０℃の低温で３分〜５分の低温長時間の熱処理を行なっている。
（２）耐光堅牢度の優れた染料で加工を行なっている。
（３）熱変色の少ない染料で加工を行なっている
（４）長時間の連続熱処理は、熱変色を促進させたり、機械的なモーター制御からも安定したスピードで加工できないので、数回にわけて熱処理工程を施している。
【特許文献１】特開２００４−０１１０５１号公報
【発明の開示】
【発明が解決しようとする課題】
【０００８】
しかし、上記従来の（１）（４）の方法の場合は、処理に時間がかかるので、加工数量が限られてしまうこととなり、実際に工業的な生産を行なうには、十分といえる加工スピードが得られない。
【０００９】
また、上記従来の（２）の方法の場合は、優れた染料で加工を行なっても、屋外スポーツ用途に期待される品質スペックを充分に満たせることは難しく、また色相の再現性、発色性、染料コスト的にも不都合が生じることとなる。
【００１０】
さらに、上記従来の（３）の方法の場合も、淡色やより白度の要求される蛍光晒などについては十分に補えるものではない。
【００１１】
本発明者らは、上述したようなアミノ基とカルボキシル基とをもつ有機化合物を高架橋ポリアクリル系繊維に付与されたものを含む混用繊維製品の染色及び製品の製造が困難であることに鑑み、機能性を阻害せずに且つ感性に富んだ繊維製品の製造について鋭意研究した結果、本発明に達した。
【課題を解決するための手段】
【００１２】
上記課題を解決するための本発明のアミノ酸系改質ポリアクリル繊維を含む混用繊維製品の製造方法は、アミノ酸系改質ポリアクリル繊維と他繊維とを混用した繊維製品の製造方法であって、他繊維を原綿状態で染色した後、アミノ基とカルボキシル基とをもつ有機化合物を高架橋ポリアクリル系繊維に付与してなるアミノ酸系改質ポリアクリル繊維と混用し、その後、通常の後仕上げ紡績工程を経て紡績して得られた染色糸を編成、製織して混用繊維製品とするものである。
【００１３】
上記製造方法において、高架橋ポリアクリル系繊維の原綿に、吸尽法によってアミノ基とカルボキシル基とをもつ有機化合物を付与加工してアミノ酸系改質ポリアクリル繊維とするものである。
【００１４】
また、上記課題を解決するための本発明のアミノ酸系改質ポリアクリル繊維を含む混用繊維製品は、上記製造方法によって製造されるものである。
【００１５】
以下に本発明を詳細に説明する。
【００１６】
本発明で言う繊維製品とは、原綿状態で染色した他繊維と、アミノ基とカルボキシル基とをもつ有機化合物を高架橋ポリアクリル系繊維に付与してなるアミノ酸系改質ポリアクリル繊維と他繊維とを混用した紡績糸を用いて作られた織物、編物、布帛地が含まれる。      
【００１７】
これらの繊維製品は、肌着、靴下、手袋、マフラーなどのほか、スポーツウエア、紳士用衣服、寝装関連品（パジャマ、布団の側地、ベッドの側地、タオル、シーツ、枕の側地、等）カーシートの側地、カーテン、椅子の側地、座布団の側地、建装関連品、靴の中敷、靴の内張りなどに使用される。
【００１８】
本発明で言うアミノ酸系改質ポリアクリル繊維は、高架橋ポリアクリル系繊維に、アミノ基とカルボキシル基とをもつ有機化合物の付与量が高架橋ポリアクリル系繊維重量に対して０．０５〜１０％重量％程度、ピロリドリンカルボン酸の付与量が高架橋ポリアクリル系繊維に対して０．０５〜５％重量程度付与されているものである。このアミノ酸系改質ポリアクリル繊維はｐＨ緩衝力を持った性能を有しており、また吸湿性、抗菌性、防臭作用、スキンケア性なども併せて有する。
【００１９】
アミノ基とカルボキシル基とをもつ有機化合物が付与される高架橋ポリアクリル系繊維は、アクリル繊維を原料にして、ニトリル基を一部加水分解してアミド基及びカルボン酸基を生成させ、更にその一部をヒドラジンなどで架橋させた繊維であり、通常ヒドラジン架橋による窒素含有量の増加が１．０〜１０．０重量％であり、１．０〜５．０ｍｍｏｌ/ ｇのカルボン酸基が、残部にはアミド基が導入されたものが用いられる。
【００２０】
アミノ基とカルボキシル基とをもつ有機化合物としては、各種のアミノ酸を用いることができる。このアミノ酸は、タンパク質の構成単位で、タンパク質を加水分解して得ることができる。具体的なものとしては、グリシン、アスパラギン酸、グルタミン酸、リシンなどを挙げることができる。このアミノ酸は、合成されたものであってもよいし、天然成分由来のものであってもよい。また、１種のみを用いるものであってもよいし、複数種類を用いるものであってもよい。この有機化合物は、高架橋ポリアクリル系繊維の原綿段階で、この高架橋ポリアクリル系繊維に対して吸尽法で付与加工される。
【００２１】
高架橋ポリアクリル系繊維に対して原綿段階で吸尽処理する利点としては、
1)  他の繊維に比べてこの高架橋ポリアクリル繊維は、アミノ基とカルボキシル基とをもつ有機化合物に対する親和性が強く、吸尽率が高く、効率よく繊維に付与加工する事が可能である。
【００２２】
原綿ではなくニットでの吸尽率の場合、混用される他繊維の親和性が低く、また親和性の高い中間架橋繊維の加工浴比（高架橋ポリアクリル繊維／加工浴）の比率も小さくなり、吸尽率も低くなる。
【００２３】
またパディング法では、処理溶液に吸尽する時間が機械的に短く（最大５秒程度）、アミノ基とカルボキシル基とをもつ有機化合物に対する、高架橋ポリアクリル系繊維の親和性を利用する事が難しい。
2)  高架橋ポリアクリル系繊維に対して原綿段階で吸尽処理するということは、混用される他繊維には、アミノ基とカルボキシル基とをもつ有機化合物が付与されないこととなる。したがって、混用される他繊維は、染色時にアミノ基とカルボキシル基とをもつ有機化合物に邪魔されることがないので、屋外スポーツ用途にも十分耐えうる耐光堅牢度の確保、また処理による色相変化、色相の限定などの制約が発生しない。
【００２４】
また、高架橋ポリアクリル系繊維は、染着座席が無く、染色されないために上記のような弊害を受ける事はない。
【００２５】
ニットでの吸尽法、パディング法では、混用される他繊維（繊維全体）に、アミノ基とカルボキシル基とをもつ有機化合物を付与する事になり、他繊維に固着している染料が、これらの弊害を受ける事になる。
3)  高架橋ポリアクリル系繊維に対して原綿段階で吸尽処理するということは、混用される他繊維には、アミノ基とカルボキシル基とをもつ有機化合物が付与されないこととなる。したがって、混用される他繊維は、固着に必要な熱処理が不要になり、繊維のダメージを軽減でき、また染料への熱ダメージによる変色も退色を防止する事が可能である。
【００２６】
ニットでの吸尽法、パディング法では、加工剤を固着するために、強い熱処理が必要になり、混用する他繊維（繊維全体）に処理する事になる。熱処理に弱い生地は強度低下などの弊害を受ける事になる。
【００２７】
また分散染料などは、長時間の熱処理によって昇華という悪い現象があり、摩擦堅牢度  洗濯堅牢度不良などの不都合も発生する。
【００２８】
本発明で言う他繊維は、アミノ酸系改質ポリアクリル繊維と混用される繊維であって、ポリエステル繊維、ポリアミド繊維、ポリアクリル繊維  ポリウレタン繊維などの合成繊維およびポリ乳酸繊維、綿、麻、湿式セルローズ繊維（レーヨン、キュプラ、ポリノジック繊維等）、乾式セルローズ繊維（テンセル、リヨセル等）などの再生セルローズ繊維が挙げられる。特に、アミノ酸系改質ポリアクリル繊維のｐＨ緩衝によって、染色が困難になり易いポリウレタンを使った糸や、アミノ酸、タンパク質系の処理をした糸や、ポリ乳酸繊維を使った糸などの繊維製品の場合は、本発明の製造方法によって、商品レベルの品質に染色された繊維製品にすることができる。
【００２９】
他繊維の原綿を染色する方法としては、それぞれの他繊維について通常行われている染色方法などによって行われる。この場合、他繊維の原綿は、アミノ酸系改質ポリアクリル繊維のｐＨ緩衝性の影響を受ける事なく染色できるために色相については安定し、またアミノ酸系改質ポリアクリル繊維も後に混用されるために、染色による熱水処理による赤変、染色加工剤の影響による効果の不安定、繊維へのダメージによるケバ吹き出し感による品位低下、アミノ酸系改質ポリアクリル繊維の処理中の脱落が無いため、機能の低下が防げる。具体的には、パッケージ型機械を利用して染色することができる。この場合、パッケージ型機械としては、チーズ染色機、オーバマイヤー染色機械があげられる。
【００３０】
染色する色については、特に限定されるものではなく、各種の色に染色することができる。このようにして染色処理を行なった他繊維の原綿を、アミノ酸系改質ポリアクリル繊維と混用した後、紡績工程で混紡して霜降り効果や杢効果の得られるファンシー調の糸が得られる。この際、アミノ酸系改質ポリアクリル繊維は染色せず、このアミノ酸系改質ポリアクリル繊維と混用される他繊維を原綿状態のまま染色するので、アミノ酸系改質ポリアクリル繊維のｐＨ緩衝によって、特に染色が困難であったイエロー、サックス、オレンジなどのブライト系の色や、熱でアミノ酸系改質ポリアクリル繊維が赤変してピュアな色を出すことが困難であった白色であっても、所望の色目に染色された繊維製品として容易に形成することができる。
【発明の効果】
【００３１】
以上述べたように、本発明のアミノ酸系改質ポリアクリル繊維を含む混用繊維製品の製造方法によると、表色限界を生じることなく、安定した色相と品位を持つことができるとともに、混用繊維の混用具合によって霜降り状や杢状のファンシー調の製品が得られ、且つ、欠点とされていたアミノ酸系改質ポリアクリル繊維の毛羽の吹き出しも防止することができる。
【００３２】
また、本発明の方法で得られた繊維製品は、スキンケア性、肌あたりの良さ、吸湿発熱保温性、吸湿性、抗菌防臭性、消臭性にも有用性が認められているので、これらの性能に染色安定性やアミノ酸系改質ポリアクリル繊維の毛羽の吹き出し防止などの効果も加わって、広くテキスタイル関連の用途に利用できるものとなる。
【発明を実施するための最良の形態】
【００３３】
次に、本発明を実施例によってさらに具体的に説明する。
実施例中の％は、質量％を表す。
【００３４】
［実施例１］
染色レサイプ    ６０℃×５０min     
黄味分散染料（住化ケムテックス株式会社）        ０．７％owf 
赤味分散染料（住化ケムテックス株式会社）        ０．７％owf 
青味分散染料（住化ケムテックス株式会社）        ０．７％owf 
粉ボウショウ                                １００．０ｇ／l 
ソーダ灰（粉体）                              １５．０ｇ／l 
ソーピング条件    ９５℃×２０min 
リポトールＲＫ−９０Ｇ（日華化学株式会社）      １．０g/l 
アミノ酸系改質ポリアクリル繊維３０％と綿７０％とからなる各種試験生地を上記の条件で染色した。染色後の各被染色生地は、破裂強度、耐光堅牢度、熱変色の各項目を測定した。結果を表１に示す。
【００３５】
［実施例２］
綿の原綿を、中空状にまいてトップポールを形成し、このトップポールをトップキャリヤーに装てんしてパッケージ染色機で染色を行う。
【００３６】
染色は、１：５の浴比で行い、６０℃へは３０分かけて昇温し、６０℃の温度で５０分染色を行った後、水洗、中和、湯洗い、ソーピング、湯洗い、水洗２回を行なった。
【００３７】
その後、アミノ酸系改質ポリアクリル繊維と混用し、紡績して３０番単糸の混紡糸を作り、２２Ｇ×３０ｉｎの編み機で２２０ｇ／ｍ2 の目付の編生地を編みたてする。
【００３８】
このようにして得られた編生地は、液流染色機において１：１２の浴比で、２．０ｇ／ｌのアニオン系精練剤（ピッチランＬ１００  日華化学株式会社製）の水溶液を６０℃の温度で２０分間維持することで編みたて油などの余分に生地に付着しているものを脱落させた後、水洗を２回行った。
【００３９】
なお、アミノ酸系改質ポリアクリル繊維は、アミノ基とカルボキシル基とをもつ有機化合物、すなわちＬ−アルギニンを３重量％と、樹脂加工剤としてアクリル・ウレタン系複合樹脂、すなわち大日本インキ株式会社製造の「 ボンコートＲ３０２０（樹脂２０重量％含有）」 を１重量％と、繊維架橋剤としてブロック化イソシアネート架橋剤、すなわち明性化学工業（株）の「 メイカネートＭＦ」 を０．５重量％とを含有する水を溶媒とする加工液の処方を用いて、高架橋ポリアクリル繊維を、吸尽法で３０℃で２０分浸漬し、遠心脱水後（脱水率８０％）、１３０℃で１８０秒間乾燥処理する。
【００４０】
このようにしてアミノ基とカルボキシル基とをもつ有機化合物を高架橋ポリアクリル系繊維に含む、原綿段階のアミノ酸系改質ポリアクリル繊維構造物を得た。
【００４１】
［比較例１、比較例２］
高架橋ポリアクリル系繊維３０％と綿７０％とからなる３０番単糸の混紡糸を、２２Ｇ×３０ｉｎの編み機で２２０ｇ／ｍ2 の目付の編生地に編みたてする。
【００４２】
このようにして得られた編生地は、液流染色機において１：１２の浴比で、２．０ｇ／ｌのアニオン系精練剤（ピッチランＬ１００  日華化学株式会社製）の水溶液を６０℃の温度で２０分間維持することで編みたて油などの余分に生地に付着しているものを脱落させた後、水洗を２回行った。
【００４３】
ついで、この編生地について、液流染色機で染色を行う。
【００４４】
染色は、１：１２の浴比で行い、６０℃へは３０分かけて昇温し、６０℃の温度で５０分染色を行った後、水洗、中和、湯洗い、ソーピング、湯洗い、水洗２回を行った。
【００４５】
その後、乾燥し、吸尽法（比較例１）とパディング法（比較例２）とによって、それぞれこの編生地にアミノ基とカルボキシル基とをもつ有機化合物を付与させた。
【００４６】
なお、吸尽法による編生地の処理は、アミノ基とカルボキシル基とをもつ有機化合物、すなわちＬ−アルギニンを３重量％と、樹脂加工剤としてアクリル・ウレタン系複合樹脂、すなわち大日本インキ株式会社製造の「 ボンコートＲ３０２０（樹脂２０重量％含有）」 を１重量％と、繊維架橋剤としてブロック化イソシアネート架橋剤、すなわち明性化学工業（株）の「 メイカネートＭＦ」 を０．５重量％とを含有する水を溶媒とする加工液の処方を用いて、編生地を、吸尽法で３０℃で２０分浸漬し、遠心脱水後（脱水率８０％）、１３０℃で１８０秒間乾燥処理する。
【００４７】
このようにしてアミノ基とカルボキシル基とをもつ有機化合物を含む、吸尽法による編生地を得た。
【００４８】
また、パディング法による処理は、アミノ基とカルボキシル基とをもつ有機化合物、すなわちＬ−アルギニンを３重量％と、樹脂加工剤としてアクリル・ウレタン系複合樹脂、すなわち大日本インキ株式会社製造の「 ボンコートＲ３０２０（樹脂２０重量％含有）」 を１重量％と、繊維架橋剤としてブロック化イソシアネート架橋剤、すなわち明性化学工業（株）の「 メイカネートＭＦ」 を０．５重量％とを含有する水を溶媒とする加工液の処方を用いて、編生地に、テンターを用いたパット／ドライ加工を行った。絞り率は８０％、乾燥条件は１３０℃で１８０秒であった。
【００４９】
このようにしてアミノ基とカルボキシル基とをもつ有機化合物を含む、パディング法による編生地を得た。
【００５０】
［実施例３］
染色レサイプ    １３０℃×３０min     
黄味分散染料（住化ケムテックス株式会社）        ０．５％owf 
赤味分散染料（住化ケムテックス株式会社）        ２．０％owf 
青味分散染料（住化ケムテックス株式会社）        ０．５％owf 
酢酸量                                      ０．０１６mol/l 
還元洗浄条件    ７０℃×２０min 
ハイドロサルファイト                            ４．０g/l 
ＮａＯＨ（フレーク）                            ２．０g/l 
アミノ酸系改質ポリアクリル繊維３０％とポリエステル繊維７０％とからなる各種試験生地を上記の条件で染色した。染色後の各被染色生地は、破裂強度、耐光堅牢度、乾摩擦堅牢度、熱変色の各項目を測定した。結果を表１に示す。
【００５１】
［実施例４］
ポリエステル繊維の原綿を、中空状にまいてトップポールを形成し、このトップポールをトップキャリヤーに装てんしてパッケージ染色機で染色を行う。
【００５２】
染色は、１：５の浴比で行い、１３０℃へは５０分かけて昇温し、１３０℃の温度で３０分染色を行った後、染色溶液を８０℃まで除冷して、水洗を２回行い、還元洗浄を行い、湯洗い、水洗２回を行なった。
【００５３】
その後、実施例１と同様に、アミノ酸系改質ポリアクリル繊維と混用し、紡績して３０番単糸の混紡糸を作り、２２Ｇ×３０ｉｎの編み機で２２０ｇ／ｍ2 の目付の編生地を編みたてする。
【００５４】
このようにして得られた編生地は、液流染色機において１：１２の浴比で、２．０ｇ／ｌのアニオン系精練剤（ピッチランＬ１００  日華化学株式会社製）の水溶液を６０℃の温度で２０分間維持することで編みたて油などの余分に生地に付着しているものを脱落させた後、水洗を２回行った。
【００５５】
［比較例３、比較例４］
高架橋ポリアクリル系繊維３０％とポリエステル繊維７０％とからなる３０番単糸の混紡糸を、２２Ｇ×３０ｉｎの編み機で２２０ｇ／ｍ2 の目付の編生地に編みたてする。
【００５６】
このようにして得られた編生地は、液流染色機において１：１２の浴比で、２．０ｇ／ｌのアニオン系精練剤（ピッチランＬ１００  日華化学株式会社製）の水溶液を６０℃の温度で２０分間維持することで編みたて油などの余分に生地に付着しているものを脱落させた後、水洗を２回行った。
【００５７】
ついで、この編生地について、液流染色機で染色を行う。
【００５８】
染色は、１：１２の浴比で行い、１３０℃へは５０分かけて昇温し、１３０℃の温度で３０分染色を行った後、染色溶液を８０℃まで除冷して、水洗を２回行い、還元洗浄を行い、湯洗い、水洗２回を行なった。
【００５９】
その後、乾燥し、比較例１および２と同様に、吸尽法（比較例３）とパディング法（比較例４）とによって、それぞれこの編生地にアミノ基とカルボキシル基とをもつ有機化合物を付与させた。
【００６０】
［実施例５］
染色レサイプ    １３０℃×３０min     
黄味分散染料（住化ケムテックス株式会社）        ０．５％owf 
赤味分散染料（住化ケムテックス株式会社）        ２．０％owf 
青味分散染料（住化ケムテックス株式会社）        ０．５％owf 
酢酸量                                      ０．０１６mol/l 
還元洗浄条件    ７０℃×２０min 
ハイドロサルファイト                            ４．０g/l 
ソーダ灰（粉体）                                ４．０g/l 
アミノ酸系改質ポリアクリル繊維３０％とポリ乳酸繊維７０％とからなる各種試験生地を上記の条件で染色した。染色後の各被染色生地は、破裂強度、耐光堅牢度、熱変色の各項目を測定した。結果を表１に示す。
【００６１】
［実施例６］
ポリ乳酸繊維の糸を、チーズに装填し染色を行う。
【００６２】
染色は、１：５の浴比で行い、１１０℃へは５０分かけて昇温し、１１０℃の温度で３０分染色を行った後、染色溶液を６０℃まで除冷して、水洗を２回行い、還元洗浄を行い、湯洗い、水洗２回を行なった。
【００６３】
その後、実施例１と同様に、アミノ酸系改質ポリアクリル繊維と混用し、紡績して３０番単糸の混紡糸を作り、２２Ｇ×３０ｉｎの編み機で２２０ｇ／ｍ2 の目付の編生地を編みたてする。
【００６４】
このようにして得られた編生地は、液流染色機において１：１２の浴比で、２．０ｇ／ｌのアニオン系精練剤（ピッチランＬ１００  日華化学株式会社製）の水溶液を６０℃の温度で２０分間維持することで編みたて油などの余分に生地に付着しているものを脱落させた後、水洗を２回行った。
【００６５】
［比較例５、比較例６］
高架橋ポリアクリル系繊維３０％とポリ乳酸繊維７０％とからなる３０番単糸の混紡糸を、２２Ｇ×３０ｉｎの編み機で２２０ｇ／ｍ2 の目付の編生地に編みたてする。
【００６６】
このようにして得られた編生地は、液流染色機において１：１２の浴比で、２．０ｇ／ｌのアニオン系精練剤（ピッチランＬ１００  日華化学株式会社製）の水溶液を６０℃の温度で２０分間維持することで編みたて油などの余分に生地に付着しているものを脱落させた後、水洗を２回行った。
【００６７】
ついで、この編生地について、液流染色機で染色を行う。
【００６８】
染色は、１：１２の浴比で行い、１１０℃へは５０分かけて昇温し、１１０℃の温度で３０分染色を行った後、染色溶液を６０℃まで除冷して、水洗を２回行い、還元洗浄を行い、湯洗い、水洗２回を行なった。
【００６９】
その後、乾燥し、比較例１および２と同様に、吸尽法（比較例５）とパディング法（比較例６）とによって、それぞれこの編生地にアミノ基とカルボキシル基とをもつ有機化合物を付与させた。
【００７０】
【表１】
2007113149.tif 000002
【００７１】
実施例１〜３の熱変色については、編み立て上がり生地の色相をオリジナルとして、洗い加工後との色差をコンピューターカラーマッチング（エスクコム株式会社製）で測色した。
【００７２】
比較例１〜６の熱変色については、染色加工の色相をオリジナルとして、Ｌ−アルギニン加工処理、洗い加工後との色差をコンピューターカラーマッチング（エスクコム株式会社製）で測色した。
【００７３】
［実施例７］
上記実施例１〜３、比較例１〜６で用いたＬ−アルギニンを、Ｌ−アスパラギンとした以外は、全く同様にして各種試験生地を形成し、各試験生地について、破裂強度、耐光堅牢度、乾摩擦堅牢度、熱変色の各項目を測定した。結果を表２に示す。
【００７４】
【表２】
2007113149.tif 000003
【００７５】
表１および表２から明らかなように、本発明の製造方法によって得られた編生地は、比較例の編生地と比べると、破裂強度、耐光堅牢度、乾摩擦堅牢度、熱変色の各項目で優れていることがわかる。
【００７６】
［実施例８］
アミノ基とカルボキシル基とをもつ有機化合物２０重量％と、樹脂加工剤としてアクリル・ウレタン系複合樹脂、すなわち大日本インキ株式会社製造の「 ボンコートＲ３０２０（樹脂２０重量％含有）」 を１重量％と、繊維架橋剤としてブロック化イソシアネート架橋剤、すなわち明性化学工業（株）の「 メイカネートＭＦ」 を０．５重量％とを含有する水を溶媒とする加工液の処方を用いて、原綿１００．００ｇを、吸尽法で３０℃で２０分浸漬し、遠心脱水後（脱水率８０％）、１３０℃で１８０秒間乾燥処理した。  このようにして得られた各種の繊維構造物について、アミノ基とカルボキシル基とをもつ有機化合物の吸尽量を重量換算率で計測した（２０℃  ６５％RH）。有機化合物としては、Ｌ−アルギニン、Ｌ−アスパラギン、Ｌ−アラニン、Ｌ−イソロイシン、Ｌ−バリンをそれぞれ用いた。原綿としては、高架橋ポリアクリル系繊維、アクリル繊維、綿繊維、ポリエステル繊維、ナイロン繊維をそれぞれ用いた。結果を表３に示す。
【００７７】
【表３】
2007113149.tif 000004
【００７８】
表３の結果から、Ｌ−アルギニン、Ｌ−アスパラギン、Ｌ−アラニン、Ｌ−イソロイシン、Ｌ−バリンの何れについても、高架橋ポリアクリル系繊維に対しては、他の繊維の約１．８〜９倍近い吸尽量が得られることがわかる。
【産業上の利用可能性】
【００７９】
アミノ酸系改質ポリアクリル繊維が混用された混用繊維を染色加工して得られる繊維製品に適用できる。